(57)【要約】【課題】  油分や糖分の多い飲食品を充填包装し、出力の高い業務用電子レンジを使用し加熱しても内容物を包装したまま破裂を起こさず、ウィング部の先端辺部から自動的に内圧を低下させることができる電子レンジ用包装袋を提供する。【解決手段】  シーラント面を上面とした下部材と、シーラント面同士を向かい合わせて側部と先端辺部とをシールしたウィング部を形成し、シーラント面を下面とした上部材とを重ね合わせ、その周縁部をシールする包装袋において、当該ウィング部の先端辺部の少なくとも一領域に、室温以下の温度環境では所定の強度を有するが、高温の温度環境では前記所定の強度が低下する樹脂層を内側から外側に向かって横断して形成し、少なくとも下部材を構成するシーラント層が、アンチブロッキング剤を０．０１〜３．０重量％含有するポリオレフィン系樹脂組成物からなることを特徴とする電子レンジ用包装袋である。【選択図】      図１
2005088966.tif 000002
【特許請求の範囲】
【請求項１】
電子レンジにより加熱するための袋であって、少なくとも耐熱性基材層とシーラント層から構成される複合フィルムを用いて、シーラント面を上面とした下部材と、シーラント面同士を向かい合わせて側部と先端辺部とをシールしたウィング部を形成し、シーラント面を下面とした上部材とを重ね合わせ、その周縁部をシールして主シール部として密封する包装袋において、当該ウィング部の先端辺部の少なくとも一領域に、耐熱性基材層とシーラント層の間に室温以下の温度環境では所定の強度を有するが、高温の温度環境では前記所定の強度が低下する樹脂層を内側から外側に向かって横断するように形成し、かつ、少なくとも、下部材を構成するシーラント層が、アンチブロッキング剤を０．０１重量％〜３．０重量％含有するポリオレフィン系樹脂組成物からなることを特徴とする電子レンジ用包装袋。
【請求項２】
電子レンジにより加熱するための袋であって、少なくとも耐熱性基材層とシーラント層から構成される複合フィルムを用いて、シーラント面を上面とした下部材と、シーラント面同士を向かい合わせて側部と先端辺部とをシールしたウィング部を形成し、シーラント面を下面とした上部材とを重ね合わせ、その周縁部をシールして主シール部として密封する包装袋であって、当該ウィング部の先端辺部の少なくとも一領域に、耐熱性基材層とシーラント層の間に室温以下の温度環境では所定の強度を有するが、高温の温度環境では前記所定の強度が低下する樹脂層を内側から外側に向かって横断するように形成し、かつ、少なくとも、下部材を構成するシーラント層が、積層フィルムからなり、当該シーラント層の最内層が、アンチブロッキング剤を０．０１重量％〜３．０重量％含有するポリオレフィン系樹脂組成物からなり、他の層が、ポリオレフィン系樹脂からなることを特徴とする電子レンジ用包装袋。
【請求項３】
前記の樹脂層を設けたウィング部の先端辺部の領域におけるシール強度が、８０℃以上の高温の温度領域では１０N／１５ｍｍ以下となることを特徴とする請求項１〜２のいずれかに記載の電子レンジ用包装袋。
【請求項４】
上記の包装袋の端部からウィング部までとウィング部から他端部までの長さの比が２／３以下であることを特徴とする請求項１〜３のいずれかに記載の電子レンジ用包装袋。
【発明の詳細な説明】
【技術分野】
【０００１】
本発明は、輸送や保管をするときに加わる圧力や衝撃によって剥離することなく、また、電子レンジで加熱するときに内容物を包装したまま破裂を起こさず、自動的に内圧を低下させることができる電子レンジ用包装袋に関するものである。
【０００２】
さらに詳しくは、内容物として、固形食品に加えて、例えば、カレー、スープ等の流動性食品、飲料水等の各種の飲食品を密封包装し、袋を横置に載置したまま内容物がこぼれることなく、安全に加熱することができる電子レンジ用包装袋に関するものである。
【背景技術】
【０００３】
近年、電子レンジの普及発展に伴い、また、調理の簡便化の要請から、調理済み加工食品を、プラスチック製の包装袋等に包装し、密封して、保存性を持たせた形態で流通されている。
【０００４】
しかしながら、こうした食品を電子レンジで加熱する場合において、包装袋が、密封したままであると、加熱により内容物から発生する水蒸気により袋内の内圧が上昇し、ついには破裂し、内容物が電子レンジ庫内に飛散してしまうことが多かった。
【０００５】
このような包装袋の破裂を防止した包装容器として、例えば、電子レンジで加熱する前に、包装袋の一部を鋏で切り、通気口を形成しておく電子レンジ用包装袋が提案されている（例えば、特許文献１参照）。
【０００６】
また、袋のヒートシール部の一部に弱シール性の薄膜テープを介在させ、包装袋内が所定圧力以上になると上記底部材のイージピール面が剥離して通気孔が開口することを特徴とする電子レンジ用包装袋が提案されている（例えば、特許文献２参照）。
【特許文献１】特開２０００−７２１８７号公報
【特許文献２】特許第３００６５２８号公報  しかしながら、特許文献１の包装袋には、電子レンジで加熱する前に、予め包装袋の一部をはさみで切り、通気口を形成しておく必要があるため、手間がかかって面倒であるという欠点があり、また、消費者が加熱する前に、前記の通気口を形成する作業を忘れてしまい、加熱して袋を破裂させる恐れがあり非常に危険である。
【０００７】
また、特許文献２の包装袋には、イージピール面から剥離しやすくするようにシールされているものであるため、流通過程において加わる圧力や衝撃によってシール面から内容物が洩れるという欠点があった。
【０００８】
本出願人は、本件出願に先立ち、このような包装袋の欠点を改良した包装容器として、
少なくとも耐熱性基材層とシーラント層とからなる積層体であって、耐熱性基材層とシーラント層との間 に低温下では十分な強度を有するが、高温では軟化して強度が低下する樹脂層を少なくとも一領域に形成する包装材料で、シーラント層を押出しコーティング法にて形成する電子レンジ用包装材料を用いた包装袋を提案している（例えば、特許文献３参照）。
【特許文献３】特開２００３−１５５０７３号公報  しかしながら、特許文献３の包装袋には、油分や糖分の多い飲食品を内容物とし、出力の高い業務用電子レンジ等を使用する場合に、内容物の成分が、シーラント内に浸透してダメージを受けてしまい、その結果、電子レンジで加熱して包装袋内が所定圧力以上になると、前記の樹脂層を形成していない部分、例えば、包装袋の角部に穴が開いてしまうという欠点があった。
【発明の開示】
【発明が解決しようとする課題】
【０００９】
本発明の目的は、電子レンジの熱によって、包装材料がダメージを受けやすい、油分や糖分の多い飲食品を内容物とする場合や、出力の高い業務用電子レンジ等を使用する場合においても、電子レンジで加熱して包装袋内が所定圧力以上になると、内容物を包装したまま破裂を起こさず、樹脂層を形成する部分から選択的にシール剥離し、スムーズに開封し、自動的に加熱により発生した蒸気を袋外に放出し、包装袋の内圧を低下させることができる電子レンジ用包装袋を提供することである。
【課題を解決するための手段】
【００１０】
そこで、上記の課題を解決すべく、請求項１に記載の発明は、電子レンジにより加熱するための袋であって、少なくとも耐熱性基材層とシーラント層から構成される複合フィルムを用いて、シーラント面を上面とした下部材と、シーラント面同士を向かい合わせて側部と先端辺部とをシールしたウィング部を形成し、シーラント面を下面とした上部材とを重ね合わせ、その周縁部をシールして主シール部として密封する包装袋において、当該ウィング部の先端辺部の少なくとも一領域に、耐熱性基材層とシーラント層の間に室温以下の温度環境では所定の強度を有するが、高温の温度環境では前記所定の強度が低下する樹脂層を内側から外側に向かって横断するように形成し、かつ、少なくとも、下部材を構成するシーラント層が、アンチブロッキング剤を０．０１重量％〜３．０重量％含有するポリオレフィン系樹脂組成物からなることを特徴とする電子レンジ用包装袋である。
【００１１】
また、請求項２に記載の発明は、電子レンジにより加熱するための袋であって、少なくとも耐熱性基材層とシーラント層から構成される複合フィルムを用いて、シーラント面を上面とした下部材と、シーラント面同士を向かい合わせて側部と先端辺部とをシールしたウィング部を形成し、シーラント面を下面とした上部材とを重ね合わせ、その周縁部をシールして主シール部として密封する包装袋であって、当該ウィング部の先端辺部の少なくとも一領域に、耐熱性基材層とシーラント層の間に室温以下の温度環境では所定の強度を有するが、高温の温度環境では前記所定の強度が低下する樹脂層を内側から外側に向かって横断するように形成し、かつ、少なくとも、下部材を構成するシーラント層が、積層フィルムからなり、当該シーラント層の最内層が、アンチブロッキング剤を０．０１重量％〜３．０重量％含有するポリオレフィン系樹脂組成物からなり、他の層が、ポリオレフィン系樹脂からなることを特徴とする電子レンジ用包装袋である。
【００１２】
また、請求項３に記載の発明は、前記の樹脂層を設けたウィング部の先端辺部の領域におけるシール強度が、８０℃以上の高温の温度領域では１０N／１５ｍｍ以下となることを特徴とする電子レンジ用包装袋である。
【００１３】
また、請求項４に記載の発明は、上記の包装袋の端部からウィング部までとウィング部から他端部までの長さの比が２／３以下であることを特徴とする電子レンジ用包装袋である。
【発明の効果】
【００１４】
本発明の電子レンジ用包装袋においては、油分や糖分の多い飲食品を内容物とし、出力の高い業務用電子レンジ等を使用する場合であっても、電子レンジの加熱により、シーラント層に内容物の油分が浸透することがなく、シーラント層に浸透した油分部分が過剰に加熱されることがないため、包装材料にダメージを受けにくく、電子レンジで加熱して包装袋内が所定圧力以上になると、内容物を包装したまま破裂を起こさず、耐熱性基材層とシーラント層との間に低温下、および常温下（２３℃）では十分な強度を有するが、高温では軟化して強度が低下する樹脂層を形成する部分から自動的に内圧を低下させることができ、更に、蒸気の逃げ口の範囲、大きさ、量を制御することができ、開封時の音も小さくて済み、自動的で安定してスムーズに開口部から蒸気が放散して包装袋の内圧が常圧に戻ることができるという利点を有する。
【発明を実施するための最良の形態】
【００１５】
図１は、本発明の電子レンジ用包装袋１の実施例を示す図で、（ａ）斜視図、（ｂ）包装袋の構成の図、（ｃ）Ｘ1−Ｘ1部断面図、（ｄ）包装袋を形成する包装材料の積層体１０の断面図、（ｅ）〜（ｆ）包装袋を形成する包装材料の更に別態様の積層体１０の断面図であり、図２は、包装袋の別構成の図であり、図３は、本発明の電子レンジ用包装袋のウィング部の先端辺部に設けられる樹脂層形成領域３２の形状の一例を示す平面図であり、図４は、本発明の別態様の電子レンジ用包装袋の一例を示す斜視図であり、図５は、図４のＸ2−Ｘ2部の断面図であり、図６は、本発明の電子レンジ用包装袋に内容物を充填した包装体の断面図であり、図７は、本発明の別態様の電子レンジ用包装袋に内容物を充填した包装体の断面図であり、図８は、本発明の電子レンジ用包装袋に流動性食品等の内容物を充填した包装体のウィング部のシール部の（ａ）加熱前の状態と（ｂ）加熱によって蒸気を放散する状態を示す拡大断面図であり、図９は、包装体の胴部と底部のシール部の（ａ）加熱前の状態と（ｂ）加熱によって蒸気を放散する状態を示す拡大断面図である。
【００１６】
本発明にかかる電子レンジ用包装袋１は、図１（ａ）〜図１（ｃ）に示すように、耐熱性基材層１２とシーラント層１６から構成される複合フィルムを用いて、シーラント面を上面とした下部材２と、シーラント面同士を向かい合わせて側部と先端辺部とをシールしたウィング部４を形成し、シーラント面を下面とした上部材３ａ、３ｂとを重ね合わせ、その周縁部をシールして主シール部として密封し、当該ウィング部４内の先端辺部の少なくとも一領域に、耐熱性基材層１２とシーラント層１６の間に室温以下の温度環境では所定の強度を有するが、高温の温度環境では前記所定の強度が低下する樹脂層１４を内側から外側に向かって横断するように形成してなる包装袋から構成され、少なくとも下部材を構成するシーラント層１６が、アンチブロッキング剤を０．０１重量％〜３．０重量％含有するポリオレフィン系樹脂組成物からなることにより、内容物由来の油分等がシーラント層１６に浸透しにくいため、特に油分や糖分の多い飲食品を包装したまま電子レンジで加熱して包装袋内が所定圧力以上になっても破裂を起こさず、易蒸通手段を施した部分から自動的に内圧を低下させることができ、また、出力の高い業務用電子レンジにも対応できるものである。
【００１７】
次に、本発明の電子レンジ用包装袋１を形成する積層体１０は、図１（ｄ）に示すように、耐熱性基材層１２と、印刷層１３と、樹脂層１４と、接着層１５と、シーラント層１６ａとを順次に積層するものであって、少なくとも下部材を構成するシーラント層が、アンチブロッキング剤を０．０１重量％〜３．０重量％含有するポリオレフィン系樹脂組成物からなる。
【００１８】
なお、印刷層１３と接着層１５は、必須の層ではなく、適宜必要に応じて設けられる層である。
【００１９】
また、図１（ｆ）に示すように、少なくとも下部材を構成する多層シーラント層１６において、包装袋が作製される際には内容物に接触する側となる最内層のシーラント層１６ａが、アンチブロッキング剤を０．０１重量％〜３．０重量％含有するポリオレフィン系樹脂組成物からなり、当該最内層のシーラント層に積層する層１６ｂが、ポリオレフィン系樹脂からなる層とする構成である。
【００２０】
なお、図１（ｅ）において、図示しないが、必要に応じて、耐熱性基材層１２と樹脂層１４の層間に中間層１７を設けてもよい。
【００２１】
本発明における包装袋の各部材を構成するシーラント層１６は、必須の層として、包装袋が作製される際に、内容物に接触する最内層であり、ポリオレフィン系樹脂組成物からなる。
【００２２】
本発明に係るシーラント層１６の主成分であるポリオレフィン系樹脂としては、例えば、低密度ポリエチレンフィルム、超低密度ポリエチレンフィルム、直鎖状低密度ポリエチレンフィルム、中密度ポリエチレンフィルム、高密度ポリエチレンフィルム、無延伸ポリプロピレンフィルム、エチレン−酢酸ビニル共重合体フィルム、エチレン−アクリル酸共重合体フィルム、エチレン−メタクリル酸共重合体フィルム、エチレン−メチルアクリレート共重合体フィルム、エチレン−エチルアクリレート共重合体フィルム、エチレン−メチルメタクリレート共重合体フィルム、アイオノマーフィルムのうち、何れか一種以上のフィルムが使用され、単層シーラント層または多層シーラント層とすることができる。
【００２３】
前記のシーラント層は、これらの樹脂を押出しラミネート法で形成してもよく、予め、Ｔダイ法またはインフレーション法等により製膜したフィルムとして形成してもよい。
【００２４】
上記の樹脂の密度としては、０．９０ｇ／ｃｍ3〜０．９６ｇ／ｃｍ3の範囲にあることが、後述するアンチブロッキング剤を樹脂に添加してシーラント層を用いることにより、電子レンジで加熱する際に、内容物の油分が袋中に浸透しにくいという機能を効果的に発現できるため好ましいものである。
【００２５】
これに対して、０．９０ｇ／ｃｍ3未満であると、アンチブロッキング剤を添加しても、内容物の油分が袋中に浸透しにくいという機能を効果的に発現することができないため好ましくなく、密度が０．９６ｇ／ｃｍ3を超えると、冷凍時、輸送時、保管時等のシール強度、耐衝撃性、透明性に劣るため好ましくない。
【００２６】
シーラント層は、これらの樹脂を押出しラミネート法で形成してもよく、予め、Ｔダイ法またはインフレーション法等により製膜したフィルムとして形成してもよい。
【００２７】
これらのシーラント層１６の厚さは、通常２０μｍ〜１００μｍが好ましく、３０μｍ〜６０μｍがより好ましい。
【００２８】
本発明にかかる包装袋が作製される際に、シーラント層１６どうしが包装袋の被シール部でシール面を形成するため、従来の包装袋のようにシール強度の弱い剥離剤層によって一部のシール面が形成されることがないので、冷凍時、輸送時、保管時等において貼り合わされたシール面が破れて内容物の露出が起こることがない。
【００２９】
また、シーラント層１６は、少なくとも下部材２を構成するシーラント層が、アンチブロッキング剤を含有するポリオレフィン系樹脂組成物から構成されることが必要である。
【００３０】
このことによって、電子レンジの加熱で油分や糖分の多い飲食品を内容物とする包装体をそのまま電子レンジで加熱する場合や、出力の高い業務用電子レンジ等を使用する場合において、シーラント層に内容物の油分が浸透することがなく、包装材料にダメージを受けにくく、また、シーラント層に浸透した油分が過剰に加熱されることがないため、樹脂層を形成する部分から選択的にシール剥離し、自動的に加熱により発生した蒸気を袋外に放出し、包装袋の内圧を低下させることができるという利点を有する。
【００３１】
例えば、図１（ｃ）に示すように、前記の樹脂層を耐熱性基材層とシーラント層の間に形成する一方の上部材３ａのシーラント１６の厚みを、他の上部材３ｂおよび下部材２のシーラントより薄くすることが好ましい。
【００３２】
また、一方の上部材３ａのシーラント１６の材質のみを例えば、低密度ポリエチレン、コモノマ−の炭素数４の直鎖状低密度ポリエチレン（以下、「Ｃ４ＬＬＤＰＥ」ともいう。）等の引裂強度に優れる性質を有するシーラントを使用することが好ましく、中でも、Ｃ４ＬＬＤＰＥが、シール性にも優れるため、より好ましいものである。
【００３３】
上記において、包装袋の内側のシール部境界面付近のシーラント層１６が、電子レンジで加熱する際、そのすぐ隣に設けられた樹脂層１４の強度の低下によって、亀裂をより生じやすくなり、スムーズに開封することができるので好ましい。
【００３４】
また、上記において、少なくとも、下部材２を構成するシーラント層１６としては、上記の樹脂を主成分として、アンチブロッキング剤を０．０１重量％〜３．０重量％含有することが必要で、単層でも、多層であってもよい。
【００３５】
前記の多層シーラント層１６としては、当該シーラント層の最内層１６ａを、上記のアンチブロッキング剤を０．０１重量％〜３．０重量％含有するポリオレフィン系樹脂組成物からなり、他の層１６ｂをポリオレフィン系樹脂からなる構成とするものである。
【００３６】
前記の他の層１６ｂとしては、具体的に、エチレン系重合体、エチレン系共重合体、プロピレン系重合体、プロピレン系共重合体から選ばれるポリオレフィン系樹脂を単独もしくは混合して使用することができる。また、他層を２層以上積層してもよい。
【００３７】
中でも、前記の他の層１６ｂが、最内層１６ａに用いる樹脂と同じ樹脂を使用することによって、層間接着性に優れるため好ましい。
【００３８】
本発明にかかるシーラント層１６に添加するアンチブロッキング剤としては、特に制限はなく、例えば、シリカ系、シリコーン系、ゼオライト系、タルク等が使用できる。
【００３９】
なお、上記のアンチブロッキング剤は、それぞれ単独で、あるいは２種類以上を組み合わせて使用してもよい。
【００４０】
上記のアンチブロッキング剤の添加量は、上記のポリオレフィン系樹脂組成物に０．０１重量％〜３重量％の範囲にあることが好ましく、０．１重量％〜３重量％の範囲にあることがより好ましい。
【００４１】
このことによって、電子レンジで加熱する際、シーラント層に内容物の油分が浸透することがなく、シーラント層に浸透した油分部分が過剰に加熱されることがないため、包材にダメージを受けにくく、包装袋内が所定圧力以上になると、内容物を包装したまま破裂を起こさず、易蒸通手段を施した部分から自動的に内圧を低下させることができるという利点を有する。
【００４２】
アンチブロッキング剤の添加量が０．０１重量％未満であると、電子レンジの加熱によってシーラント層に内容物の油分が浸透してしまうため、油分が浸透した部分に熱が余計にかかり、包材にダメージを受けて破裂する場合があるため好ましくない。
【００４３】
また、アンチブロッキング剤の添加量が３重量％を超えると、樹脂の透明性、成形安定性が低下するため好ましくない。
【００４４】
耐熱性基材層１２としては、一般に電子レンジで加熱または加熱調理される冷凍食品やチルド食品用の包装材料として使用されているものであれば特に限定されず、この包装材料を用いて包装袋が作製された際には外側に配置されるように設けられる。
【００４５】
例えば、延伸ポリエチレンテレフタレートフィルム、シリカ蒸着ポリエチレンテレフタレートフィルム、アルミナ蒸着ポリエチレンテレフタレートフィルム、延伸ナイロンフィルム、シリカ蒸着延伸ナイロンフィルム、アルミナ蒸着延伸ナイロンフィルム、延伸ポリプロピレンフィルム、ポリビニルアルコールコート延伸ポリプロピレンフィルム、ナイロン６／メタキシレンジアミンナイロン６共押共延伸フィルム、ポリプロピレン／エチレン−ビニルアルコール共重合体共押共延伸フィルム等のうち、何れかのフィルムを使用することができる。
【００４６】
これらの耐熱性樹脂層１２は、融点が通常１５０℃以上であり、厚さは１０μｍ〜５０μｍを使用することができる。
【００４７】
印刷層１３は、従来公知の印刷方法等によって、内容表示または美感付与等の目的で設けられるものであり、必須の層ではなく、適宜必要に応じて設けられる。
【００４８】
通常、この印刷層１３は、包装袋が作製された際に、耐熱性基材層１２の上面側、または下面側になるように形成されてもよい。
【００４９】
樹脂層１４は、必須の層として、耐熱性樹脂層１２とシーラント層１６の間に設けられる。
【００５０】
この樹脂層１４は、室温以下の温度環境では所定の強度を有するが、高温の温度環境ではその強度が低下する性質を有するものである。
【００５１】
所定の強度を保持する室温以下の温度とは、通常、積層体１０を用いて食品等の内容物を包装する工程時の環境温度や、内容物を密封包装した後の包装袋や容器の冷凍工程時の環境温度や、冷凍食品を輸送、保管する際の環境温度である。
【００５２】
従って、樹脂層１４は、こうした温度環境では、所定の強度が保持されることとなる。
【００５３】
一方、上記の所定の強度が低下する高温の温度環境とは、食品等の内容物を密封包装した包装袋や容器を、電子レンジで加熱又は加熱調理する際に加わる温度であり、こうした高い温度で樹脂層１４の強度が低下することとなる。
【００５４】
本発明では、このような性質を有する樹脂層１４を、積層体１０のシールしたウィング部の先端辺部の少なくとも一領域に、包装袋の内側から外側に向かって横断するように設ける。
【００５５】
こうした位置に設けられた樹脂層１４は、電子レンジで加熱されて高温になることによってその強度が低下するものである。
【００５６】
形成された樹脂層１４は、電子レンジで加熱等されて包装袋１内の空気の膨張や内容物に含まれる水蒸気によって内圧が上昇したとき、シール部近傍のシーラント層１６の任意の個所を起点として、強度が低下した樹脂層１４が破壊される
その結果、シール部のシーラント層１６と耐熱性基材層１２との間に、包装袋１の内側から外側に向かって樹脂層１４の破壊による比較的小さい大きさの空気抜けが生じるので、包装袋１内の蒸気等が逃げ、その内圧を低下させることができる。
【００５７】
このような性質を有する樹脂層１４として、６０℃〜９０℃の融点を有する材料、例えば、エチレン−酢酸ビニル系共重合体樹脂、ポリアミド系樹脂、ポリアミド−硝化綿系樹脂、ポリアミド−硝化綿−ポリエチレンワックス系樹脂、ウレタン−ポリアミド−硝化綿系樹脂またはポリエチレンワックス−硝化綿系樹脂を含有する樹脂を挙げることができる。
【００５８】
融点が６０℃〜９０℃の樹脂層を用いることによって、電子レンジで加熱した際に、樹脂層１４とシーラント層１６の一部の部分的な破壊を起こりやすくさせるという利点を有する。
【００５９】
樹脂層１４の形成は、従来公知の樹脂コーティング法を用いることができ、その厚さは、１μｍ〜５μｍであることが好ましい。
【００６０】
樹脂層１４の厚さが１μｍ未満では、電子レンジで加熱した際に、樹脂層１４とシーラント層１６の破壊が起きにくいため好ましくない。
【００６１】
また、樹脂層１４の厚さが５μｍを越えると、樹脂層１４のパターンによっては、得られたフィルム状の包装材料をロール状に巻いたときに、一部に盛り上がりが生じ、その部分の包装材料が伸びてしまうため好ましくない。
【００６２】
積層体１０は、後述するシーラント層１６を向かい合うように重ね合わせてシールした時に、樹脂層１４を設けた領域のシール強度が、室温以下の温度領域では１５Ｎ／１５ｍｍ以上であり、８０℃以上の高温の温度領域では１０Ｎ／１５ｍｍ以下であることが好ましく、１Ｎ／１５ｍｍ〜６Ｎ／１５ｍｍの範囲にあることがより好ましい。
【００６３】
樹脂層１４を設けた領域のシール強度が、室温以下の温度領域では１５Ｎ／１５ｍｍ以上であるので、室温時又は冷凍時の取扱、輸送、保管等によってはシール部が剥がれて開くことがない。
【００６４】
また、８０℃以上の高温の温度領域では１０Ｎ／１５ｍｍ以下であるので、電子レンジで加熱した際に、樹脂層１４とシーラント層１６の一部が部分的に破壊する程度の強度まで低下する。
【００６５】
このような特性を有する包装材料によって作製された包装袋は、その範囲でシール強度を調整できるので、電子レンジで加熱されて内圧がある程度まで上昇したときに初めて部分的に破壊させるように調整するという利点を有する。
【００６６】
なお、中間層１７としては、必要に応じて、耐熱性基材層１２と樹脂層１４の層間に設けてもよい。
【００６７】
中間層１７としては、例えば、酸素バリア層および衝撃吸収樹脂層の何れか一方または両方を設けることもできる。また、これらの層を数層設けることもできる。
【００６８】
例えば、酸素バリア層としては、塩化ビニリデンフィルム、エチレン−ビニルアルコール共重合体フィルム、無機物蒸着フィルムを用いることもできる。
【００６９】
衝撃吸収樹脂層としては、ナイロンフィルムが好適に用いられる。
【００７０】
ナイロンフィルムは、１軸延伸、２軸延伸または無延伸の何れのものであっても好適に用いることができる。
【００７１】
衝撃吸収樹脂層の厚さは特に限定されないが、通常５〜４０μｍ、好ましくは１０〜３０μｍの範囲である。
【００７２】
包装材料の各層を形成する樹脂には、本発明の目的の達成を阻害しない範囲で、滑剤、酸化防止剤、帯電防止剤、防曇剤、着色剤のような公知の添加剤を随時添加することができる。
【００７３】
その添加量としては、極微量から数十％まで、その目的に応じて、任意に添加することができる。
【００７４】
次に、上記の本発明において、上記のような材料を使用して積層体を製造する方法について説明すると、かかる方法としては、耐熱性基材層１２、（必要に応じて中間層１７）、樹脂層１４およびシーラント層１６の層間は、例えば、ラミネート用接着剤によるラミネート用接着剤（接着層１５）を介して積層するドライラミネーション法、あるいは、溶融押出し接着性樹脂による溶融押出し樹脂層（接着層１５）を介して積層する押出しラミネーション法等で行うことができる。
【００７５】
上記において、ラミネート用接着剤（接着層１５）としては、例えば、１液、あるいは２液型の硬化ないし非硬化タイプのビニル系、（メタ）アクリル系、ポリアミド系、ポリエステル系、ポリエーテル系、ポリウレタン系、エポキシ系、ゴム系、その他等の溶剤型、水性型、あるいは、エマルジョン型等のラミネート用接着剤を使用することができる。
【００７６】
上記のラミネート用接着剤のコーティング方法としては、例えば、ダイレクトグラビアロールコート法、グラビアロールコート法、キスコート法、リバースロールコート法、フォンテン法、トランスファーロールコート法、その他の方法で塗布することができる。
【００７７】
その塗布量としては、０．１ｇ／ｍ2〜１０ｇ／ｍ2（乾燥状態）位が好ましく、１ｇ／ｍ2〜５ｇ／ｍ2位（乾燥状態）がより好ましい。
【００７８】
上記において、溶融押出性樹脂層（接着層１５）としては、熱可塑性樹脂層からなる樹脂層が使用され、各層間を接着するために使用することができる。
【００７９】
具体的には、接着性の溶融押出性樹脂層の材料としては、低密度ポリエチレン樹脂、中密度ポリエチレン樹脂、高密度ポリエチレン樹脂、直鎖状低密度ポリエチレン樹脂、メタロセン触媒を利用して重合したエチレン・α−オレフィンとの共重合体樹脂、エチレン・ポリプロピレン共重合体樹脂、エチレン・酢酸ビニル共重合体樹脂、エチレン・アクリル酸共重合体樹脂、エチレン・アクリル酸エチル共重合体樹脂、エチレン・メタクリル酸共重合体樹脂、エチレン・メタクリル酸メチル共重合体樹脂、エチレン・マレイン酸共重合体樹脂、アイオノマー樹脂、ポリオレフィン樹脂に不飽和カルボン酸、不飽和カルボン酸、不飽和カルボン酸無水物、エステル単量体をグラフト重合、または、共重合した樹脂、無水マレイン酸をポリオレフィン樹脂にグラフト変性した樹脂等を使用することができる。
【００８０】
これらの材料は、一種ないしそれ以上を組み合わせて使用することができる。
【００８１】
その樹脂層の厚みとしては、１０μｍ〜３０μｍ位が好ましい。
【００８２】
なお、上記の積層を行う場合、必要ならば、例えば、コロナ処理、オゾン処理、フレ−ム処理、その他等の前処理を施し、積層することができる。
【００８３】
上記の表面前処理は、各種の樹脂のフィルムないしシートと各層を積層する際、密着性等を改良するための方法として実施するものであるが、上記の密着性を改良する方法として、例えば、各種の樹脂のフィルムないしシートの表面に、予め、プライマーコート剤層、アンダーコート剤層、アンカーコート剤層等を任意に形成して、表面処理層とすることもできる。
【００８４】
上記の前処理のコート剤層としては、例えば、ポリエステル系樹脂、ポリアミド系樹脂、ポリウレタン系樹脂、エポキシ樹脂、フェノール系樹脂、（メタ）アクリル系樹脂、ポリ酢酸ビニル系樹脂、ポリエチレンあるいはポリプロピレン等のポリオレフィン系樹脂あるいはその共重合体ないし変性樹脂、セルロース系樹脂、その他等をビヒクルの主成分とする樹脂組成物を使用することができる。
【００８５】
以上に説明した電子レンジ用積層体１０は、少なくとも下部材２を構成するシーラント層が、アンチブロッキング剤を０．０１重量％〜３．０重量％含有し、かつ、耐熱性基材層とシーラント層の間に、室温以下の温度環境では所定の強度を有するが、高温の温度環境では前記の所定の強度が低下する性質を有する樹脂層を、シールしたウィング部の先端辺部の内側から外側に向かって横断するように形成し、シーラント面を上面とした下部材２と、シーラント面同士を向かい合わせて側部と先端辺部とをシールしたウィング部４を形成し、シーラント面を下面とした上部材とを重ね合わせ、その周縁部をシールして主シール部として密封して、本発明にかかる形態の電子レンジ用包装袋を製造することができる。
【００８６】
また、ヒ−トシ−ルの方法としては、例えば、バ−シ−ル、回転ロ−ルシ−ル、ベルトシ−ル、インパルスシ−ル、高周波シ−ル、超音波シ−ル等の公知の方法で行うことができる。
【００８７】
図１（ａ）に示すように、本発明の電子レンジ用包装袋における前記のウィング部の位置は、包装袋の端辺から偏在させ、上記の包装袋の端部からウィング部ａまでとウィング部から他端部ｂまでの長さの比が２／３以下であることが望ましい。
【００８８】
前記の距離が２／３を超えると、電子レンジによる加熱の際、好ましい自動開口ができない。
【００８９】
また、蒸気口の幅の狭い方が、開封時の音が軽減される傾向があるために、前記のウィング部にガイドシール部５Ｇを設けてもよい。
【００９０】
前記の樹脂層１４は、図１（ｃ）に示すように、上部材１枚に形成してもよく、図２（ａ）に示すように、上部材２枚に形成してもよい。
【００９１】
また、図２（ｂ）に示すように、上部材３ａおよび下部材２を１枚のシートから形成してもよい。
【００９２】
前記の樹脂層形成領域３２の形状としては、図３（ａ）に示すように、ウィング全体に設けてもよく、図３（ｂ）および図３（ｃ）に示すように、ウィングの一部に設けてもよい。
【００９３】
中でも、図３（ｃ）に示すように、先端辺部を先細りの形状にすることにより、開封時に発生する音が軽減されるため、より好ましい。
【００９４】
図４は、本発明の別態様の電子レンジ用包装袋１の一例を示す斜視図である。
【００９５】
本発明にかかる電子レンジ用包装袋１としては、図４に示すような、本体部分が胴材と底材とからなるスタンディングパウチ形態に製袋された袋であってもよい。
【００９６】
前記の本発明の別態様の電子レンジ用包装袋１は、シーラント層を上面とした下部材と、シーラント層を下面とした上部材とを重ね合わせ、その胴部の両端部をヒートシールし、上部材と下部材の底部側にスタンディング可能となるよう、底材の周辺部をヒートシールした包装袋である。
【００９７】
前記の包装袋の製袋段階では、ヒートシールされておらず開口状態になっていて、この部分から内容物を充填するように構成されている。
【００９８】
図５は、本発明の別態様の電子レンジ用包装袋（スタンディングパウチ）を示す図４のＸ2−Ｘ2部における断面図である。
【００９９】
図５（ａ）に示すように、胴部材７が、耐熱性基材層１２とシーラント層１６の間に、室温以下の温度環境では所定の強度を有するが、高温の温度環境では前記所定の強度が低下する樹脂層１４を、耐熱性基材層１２とシーラント層１６の間に、胴部材７と底材８のシールした先端辺部の少なくとも一領域において、内側から外側に向かって横断するように形成するものである。
【０１００】
また、図５（ｂ）に示すように、胴部材７が、前記の樹脂層１４を耐熱性基材層１２とシーラント層１６の間に、胴部材７と底材８のシールした先端辺部の少なくとも一領域において、内側から外側に向かって横断するように形成するものであってもよい。
【０１０１】
更に、図５（ｃ）に示すように、胴部材７と底材８が、前記の樹脂層１４を耐熱性基材層１２とシーラント層１６の間に、胴部材７と底材８のシールした先端辺部の少なくとも一領域において、内側から外側に向かって横断するように形成するものであってもよい。
【０１０２】
次に、本発明にかかる電子レンジ用包装袋を用いて、流動性食品等の内容物を充填した包装体について説明すると、図６は、本発明の電子レンジ用包装体の断面図である。
【０１０３】
前記のウィング部を上側にし、横置して加熱すれば、内容物９が流動性食品等の場合でも漏れる心配がなく、好ましいものである。
【０１０４】
図７は、本発明の別態様の電子レンジ用包装袋（スタンディングパウチ）に流動性食品等の内容物を充填した包装体の断面図である。
【０１０５】
スタンディングパウチを前記の樹脂層を形成した胴部を上側にし、横置して加熱すれば、内容物９が流動性食品等の場合でも漏れる心配がなく、好ましいものである。
【０１０６】
また、図示しないが、前記の樹脂層を胴部材同士のシール部（底部材と反対側）に形成し、包装袋を立てた状態のまま電子レンジ内で加熱することもできる。
【０１０７】
図８は、本発明の電子レンジ用包装袋１に流動性食品等の内容物を充填した包装体のウィング部のシール部の（ａ）加熱前の状態と（ｂ）加熱によって蒸気を放散する状態を示す拡大断面図である。
【０１０８】
図９は、本発明の別態様の電子レンジ用包装袋（スタンディングパウチ）に流動性食品等の内容物を充填した包装体の胴部と底部のシール部の（ａ）加熱前の状態と（ｂ）加熱によって蒸気を放散する状態を示す拡大断面図である。
【０１０９】
図８、図９に示すように、本発明の電子レンジ用包装袋が電子レンジで加熱された際に発生した蒸気の熱と圧力によって、前記の樹脂層１４が、選択的に破壊され、胴部と底部のシール部の下端から剥離が始まり、上端に向かって広がり、上端部に到達し、開口部が形成され、開口部から蒸気が放散して包装袋の内圧は、常圧に戻る。
【０１１０】
本発明において、上記のようにして製造した電子レンジ用包装袋１は、例えば、冷凍しゅうまい等の固形食品、カレー、スープ、醤油、ソ−ス、出し汁、香辛料、料理用酒類、果汁類、水等の各種の流動性食品、飲食品を充填包装し得るものであり、特に、油分や糖分の多い飲食品を内容物として充填包装しても、電子レンジで加熱して包装袋内が所定圧力以上になると、内容物を包装したまま破裂を起こさず、包装袋の内側から外側に向けて設ける樹脂層形成領域３２から自動的に内圧を低下させることができるものである。
【０１１１】
以上説明したごとく、本発明の電子レンジ用包装袋１は、前記の樹脂層を、シールしたウィング部の先端辺部の少なくとも一領域に、内側から外側に向かって横断するように形成され、少なくとも、下部材を構成するシーラント層が、アンチブロッキング剤を０．０１重量％〜３．０重量％含有するポリオレフィン系樹脂組成物から構成されることによって、油分や糖分の多い飲食品を内容物とする場合や、出力の高い業務用電子レンジ等を使用する場合においても、包装袋にダメージを受けにくく、電子レンジで加熱して包装袋内が所定圧力以上になると、予め、蒸気の逃げ口を形成しなくても、内容物を包装したまま破裂を起こさず、樹脂層を形成する部分から選択的にシール剥離し、蒸気の逃げ口の範囲、大きさ、量を制御することができ、開封時の音も小さくて済み、自動的で安定してスムーズに開封し、自動的に加熱により発生した蒸気を袋外に放出し、包装袋の内圧が常圧に戻ることができる。
【実施例１】
【０１１２】
以下に実施例および比較例をあげて本発明を更に説明する。
【０１１３】
直鎖状低密度ポリエチレン樹脂にシリカ系アンチブロッキング剤（粒径５μｍ）を１．０ 重量％添加した樹脂組成物をインフレーション成形機で厚み５０μｍの直鎖状低密度ポリエチレン樹脂フィルムを製膜した後、表面張力が約４８ｄｙｎｅ／ｃｍ となるように片面にコロナ放電処理を施した。
【０１１４】
次いで、この直鎖状低密度ポリエチレン樹脂フィルムを厚み１５μｍの２軸延伸ナイロン樹脂フィルムとを２液型ウレタン系接着剤を介してドライラミネートして、本発明にかかる電子レンジ用包装材料を得た。
【０１１５】
上記の包装材料を用いて、図１（ａ）に示すような本発明にかかるウィング部を有する電子レンジ用包装袋を作製した（ａ：２５ｍｍ、ｂ：１５０ｍｍ、ｃ：２５ｍｍ、ｄ：１３０ｍｍ）。
【０１１６】
上記で得られた包装袋に、内容物として、ミートソース１２０ｇを入れ、シールして密封後、１１００Ｗの電子レンジで４５秒間、加熱した結果、内容物のふきこぼれもなく、主シール部より破袋することもなく、１５秒後に樹脂層のコーティング部から蒸気が静かに抜けた。
【０１１７】
さらに実施例１の包装袋について、樹脂層１４を形成する領域にて、サンプルを１５ｍｍ巾の短冊切りし、８０℃で、引張試験機（オリエンテック社製）でＴ字剥離して測定した。なお、引張速度は、５０ｍｍ／ｍｉｎ、つまみ間隔５０ｍｍ、ロ−ドセル１０ｋｇｆで行った。その結果、実施例１のシール強度は、５．５Ｎ／１５ｍｍであった。
〔比較例１〕
直鎖状低密度ポリエチレン樹脂にシリカ系アンチブロッキング剤を添加しないこと以外は、実施例１と同様の包装材料を用いて、図７に示すような形態で、同寸法の包装袋を作製した。
【０１１８】
上記で得られた包装袋に、内容物として、ミートソース１２０ｇを入れ、シールして密封後、１１００Ｗの電子レンジで４５秒間、加熱した結果、１５秒後に樹脂層のコーティング部から蒸気が静かに抜けたものの、包装袋の下面の角部に小さな穴が開き、包材にダメージを受けていた。
【図面の簡単な説明】
【０１１９】
【図１】本発明の電子レンジ用包装袋１の実施例を示す図で、（ａ）斜視図、（ｂ）包装袋の構成の図、（ｃ）Ｘ1−Ｘ1部断面図、（ｄ）包装袋を形成する包装材料の積層体１０の断面図、（ｅ）〜（ｆ）包装袋を形成する包装材料の更に別態様の積層体１０の断面図である。
【図２】包装袋の別の構成図である。
【図３】本発明の電子レンジ用包装袋のウィング部の先端辺部に設けられる樹脂層形成領域の形状の一例を示す平面図である。
【図４】本発明の別態様の電子レンジ用包装袋の一例を示す斜視図である。
【図５】図４のＸ2−Ｘ2部の断面図である。
【図６】本発明の電子レンジ用包装袋に内容物を充填した包装体の断面図である。
【図７】本発明の別態様の電子レンジ用包装袋に内容物を充填した包装体の断面図である。
【図８】本発明の電子レンジ用包装袋に流動性食品等の内容物を充填した包装体のウィング部のシール部の（ａ）加熱前の状態と（ｂ）加熱によって蒸気を放散する状態を示す拡大断面図である。
【図９】包装体の胴部と底部のシール部の（ａ）加熱前の状態と（ｂ）加熱によって蒸気を放散する状態を示す拡大断面図である。
【符号の説明】
【０１２０】
１      電子レンジ用包装袋
２      下部材
３ａ    上部材
３ｂ    上部材
４      ウィング部
５      主シール部
５Ｇ    ガイドシール部
６Ｓ    サイドシール部
６Ｂ    ボトムシール部
７      胴部材
８      底材
９      内容物
１０    積層体
１２    耐熱性基材層
１３    印刷層
１４    樹脂層
１５    接着層
１６    シーラント層
１６ａ  ポリオレフィン系樹脂層からなるシーラント層（基材層側）
１６ｂ  アンチブロッキング剤含有したポリオレフィン系樹脂からなるシーラント層（内容物との接触面側）
１７    中間層
３２    樹脂層形成領域
【図１】
2005088966.tif 000003
【図２】
2005088966.tif 000004
【図３】
2005088966.tif 000005
【図４】
2005088966.tif 000006
【図５】
2005088966.tif 000007
【図６】
2005088966.tif 000008
【図７】
2005088966.tif 000009
【図８】
2005088966.tif 000010
【図９】
2005088966.tif 000011